(57)【特許請求の範囲】
【請求項１】
二価フェノール成分と芳香族ジカルボン酸成分を共重合して得られるポリエステル樹脂であって、前記二価フェノール成分が下記式（１）および式（６）であり、芳香族ジカルボン酸成分が式（３）で示されるテレフタル酸とイソフタル酸の混合物であり、テレフタル酸とイソフタル酸のモル比率が９０／１０〜１０／９０であり、ポリエステル樹脂中における（６）の残基の質量比率が４〜５０質量％であることを特徴とする共重合ポリエステル樹脂。
【化１】
0005571297.tif 000017
［式中Ｒ１及びＲ２はそれぞれ独立にハロゲン元素、または炭素原子数１〜９の直鎖状、枝分かれ状もしくは環状の炭化水素基、あるいは芳香族基を表し、ｐ及びｑはそれぞれ独立した０〜４の整数である。Ｗ１は単結合又は炭素数１〜１２の直鎖状、枝分かれ状もしくは環状の炭化水素基であってベンゼン環を含んでいてもよい基を表す。］
【化２】
0005571297.tif 000018
［式中Ｒ３およびＲ４は、それぞれ独立に炭素原子数が１〜１２個の脂肪族基または芳香族基であり、Ｒ５、Ｒ６、Ｒ７、Ｒ８、Ｒ９およびＲ１０は、同一でも異なっていても良い脂肪族基または芳香族基である。Ｒ１１およびＲ１２は、炭素原子数が１〜４個の脂肪族基またはアルコキシ基であり、ｓおよびｔはそれぞれ独立した０〜４の整数である。ｍおよびｎはそれぞれ独立した整数であり、ｍ＋ｎは１０以上の整数である。］
【化３】
0005571297.tif 000019
【請求項２】
上記式（６）におけるＲ１およびＲ２が、それぞれともに下記構造（４）のいずれかであることを特徴とする請求項１記載の共重合ポリエステル樹脂。
【化４】
0005571297.tif 000020
【請求項３】
上記式（１）におけるｐおよびｑが、それぞれともに１以上であることを特徴とする請求項１、２のいずれかに記載の共重合ポリエステル樹脂。
【請求項４】
上記式（１）におけるＷ1が下記構造（５）であることを特徴とする請求項１〜３のいずれかに記載の共重合ポリエステル樹脂。
【化５】
0005571297.tif 000021
【請求項５】
請求項１〜４のいずれかに記載の共重合ポリエステル樹脂を成形して得られる成型体、フィルムまたはコート被膜。
【発明の詳細な説明】
【技術分野】
【０００１】
本発明は、透明性、溶解性、耐熱性および撥水性に優れ、シリコーンオイルなどブリードアウト成分のないオルガノシロキサン共重合ポリエステル樹脂に関するものである。
【背景技術】
【０００２】
従来から、２，２−ビス（４−ヒドロキシフェニル）プロパン〔ビスフェノールＡと略記することがある〕とテレフタル酸及びイソフタル酸とから得られるポリアリレートは、エンジニアリングプラスチックとして既によく知られている。かかるビスフェノールＡを原料としたポリアリレートは、耐熱性が高く、衝撃強度に代表される機械的強度や寸法安定性に優れ、加えて非晶性で透明であるために、その成形品は電気・電子、自動車、機械等の分野に幅広く応用されている。
【０００３】
また、優れた電気的特性（絶縁性、誘電特性等）、耐熱性を有しているので、溶媒に溶解させた塗工液からフィルムを形成させてコンデンサ等の電子部品用のフィルムや液晶表示装置用のフィルムに、また、コーティング樹脂のような被膜を形成する用途に応用されている。
【０００４】
これらの用途ではポリアリレートを溶媒に溶解させて使用することが多いが、近年では環境への影響から塩化メチレンやクロロホルムなどの塩素系溶剤の使用が制限されており、より環境負荷の少ないシクロヘキサノンなどの非塩素系汎用溶剤に対する溶解性が求められていた。また、ポリアリレートは溶剤に溶解させたときに溶液粘度が高く、ハンドリング性向上の観点から溶液粘度の低減も同様に求められていた。
【０００５】
また、フィルム用途やコーティング材料など被膜を形成する用途における被膜表面の防汚性・撥水性付与や、摩擦や摩耗に対する要求は、ますます厳しいものになり、ポリアリレートでは、これらの特性が不十分な用途が生じてきている。例えば、摺動部品材料では金属や他のプラスチック材料との摩擦摺動により傷が生じたりする問題があり、低摩擦の材料が求められている。
【０００６】
表面撥水性や低摩擦性を発現させるために、ポリアリレートにシリコーンオイルの添加する方法を用いられる場合があった。しかし、この場合、ポリアリレートとシリコーンオイルの間での相溶性が乏しいために、ブリードアウトが起こったり、外観が白化したりするなどの問題点があった。
【０００７】
ポリアリレートにシロキサン構造を導入したものとして、特許文献１では、ポリアリレート−ポリオルガノシロキサンブロック共重合体の開示があるが、オルガノシロキサンの末端フェノール位置が4位であるため、溶液粘度が高くハンドリング性に改善が求められるものであった。特許文献２、特許文献３では、ポリアリレートに、特定数以下のブロック長を有したシロキサン単位を含むオルガノシロキサンを導入すると、良好な光学特性と、耐摩耗性、溶媒への溶解性を有する樹脂組成物が得られるとの開示があるが、撥水性能や低摩擦性能が不満足であった。
【特許文献１】特開平４−９１１２５号公報
【特許文献２】特許第３６３１８２７号公報
【特許文献３】特開２０００−１５３０号公報
【発明の開示】
【発明が解決しようとする課題】
【０００８】
上記のような方法では、優れた光学特性、溶解性、耐熱性に優れる樹脂組成物を得られるものの、撥水性に劣る性能であった。
【０００９】
本発明は、透明性、溶解性、耐熱性および撥水性に優れ、溶液粘度が低くハンドリング性にも優れ、シリコーンオイルなどブリードアウト成分のないオルガノシロキサン共重合ポリエステル樹脂を提供することを目的とするものである。
【課題を解決するための手段】
【００１０】
本発明者は、このような課題を解決するために鋭意研究を重ねた結果、特定構造をもつオルガノシロキサン共重合ポリエステル樹脂が、透明性、溶解性、耐熱性および撥水性に優れ、溶液粘度が低くハンドリング性にも優れ、オイルなどブリードアウト成分のないことを見出し、本発明に到達した。
【００１１】
すなわち本発明の要旨は次のとおりである。
【００１２】
［１］二価フェノール成分と芳香族ジカルボン酸成分を共重合して得られるポリエステル樹脂であって、前記二価フェノール成分が下記式（１）および式（６）であり、芳香族ジカルボン酸成分が式（３）で示されるテレフタル酸とイソフタル酸の混合物であり、テレフタル酸とイソフタル酸のモル比率が９０／１０〜１０／９０であり、ポリエステル樹脂中における（６）の残基の質量比率が４〜５０質量％であることを特徴とする共重合ポリエステル樹脂。
【００１３】
【化１】
0005571297.tif 000002
[式中Ｒ1及びＲ2はそれぞれ独立にハロゲン元素、または炭素原子数１〜９の直鎖状、枝分かれ状もしくは環状の炭化水素基、あるいは芳香族基を表し、ｐ及びｑはそれぞれ独立した０〜４の整数である。Ｗ1は単結合又は炭素数１〜１２の直鎖状、枝分かれ状もしくは環状の炭化水素基であってベンゼン環を含んでいてもよい基を表す。]
【００１４】
【化２】
0005571297.tif 000003
［式中Ｒ３およびＲ４は、それぞれ独立に炭素原子数が１〜１２個の脂肪族基または芳香族基であり、Ｒ５、Ｒ６、Ｒ７、Ｒ８、Ｒ９およびＲ１０は、同一でも異なっていても良い脂肪族基または芳香族基である。Ｒ１１およびＲ１２は、炭素原子数が１〜４個の脂肪族基またはアルコキシ基であり、ｓおよびｔはそれぞれ独立した０〜４の整数である。ｍおよびｎはそれぞれ独立した整数であり、ｍ＋ｎは１０以上の整数である。］
【００１５】
【化３】
0005571297.tif 000004
［２］  上記式（６）におけるＲ１およびＲ２が、それぞれともに下記構造（４）のいずれかであることを特徴とする［１］である共重合ポリエステル樹脂。
【００１６】
【化４】
0005571297.tif 000005
［３］上記式（１）におけるｐおよびｑが、それぞれともに１以上であることを特徴とする［１］、［２］の共重合ポリエステル樹脂。
[４]  上記式（１）におけるＷ1が下記構造（５）であることを特徴とする［１］〜［３］の共重合ポリエステル樹脂。
【００１７】
【化５】
0005571297.tif 000006
［５］［１］〜［４］のいずれかに記載の共重合ポリエステル樹脂を成形して得られる成型体、フィルムまたはコート被膜。
【発明の効果】
【００１８】
本発明者のオルガノシロキサン共重合ポリエステル樹脂は、耐熱性、透明性、溶解性および撥水性に優れ、オイルなどブリードアウト成分のないことから、各種成形体、フィルム、コート被膜に用いることができ、特に、電気機器、モータ、発電機、相間絶縁、電線の被覆等の絶縁被膜、変圧器やコンデンサーなどの誘電体被膜、液晶表示用の基板フィルム、そのコート層や積層フィルム、情報記録用ディスクなどの基板や、その積層体、光学レンズや電子写真感光体用バインダー、音響機器の振動板などへの適用が可能であり、産業上の利用価値は極めて高い。
【発明を実施するための最良の形態】
【００１９】
以下、本発明を詳細に説明する。
【００２０】
本発明のオルガノシロキサン共重合ポリエステル樹脂を構成する、二価フェノール成分としては、二価フェノール化合物の残基、特定数以上のブロック長を有するポリオルガノシロキサンの残基よりなり、芳香族ジカルボン酸成分としては、テレフタル酸、イソフタル酸の混合物の残基よりなる。
【００２１】
本発明のオルガノシロキサン共重合ポリエステル樹脂を構成する二価フェノール化合物として好ましいものは、１，１−ビス（４−ヒドロキシフェニル）メタン、１，１−ビス（４−ヒドロキシフェニル）エタン、１，１−ビス（４−メチル−２−ヒドロキシフェニル）メタン、１，１−ビス（３，５−ジメチル−４−ヒドロキシフェニル）メタン、１，１−ビス（４−ヒドロキシフェニル）シクロヘキサン、２，２−ビス（４−ヒドロキシフェニル）−４−メチルペンタン、２，２−ビス（４−ヒドロキシフェニル）プロパン、２，２−ビス（３−メチル−４−ヒドロキシフェニル）プロパン、２，２−ビス（３，５−ジメチル−４−ヒドロキシフェニル）プロパン、１，１−ビス（４−ヒドロキシフェニル）−１−フェニルエタン、１，１−ビス（４−ヒドロキシフェニル）−２−エチルヘキサン、２，２−ビス（３−フェニル−４−ヒドロキシフェニル）プロパン、１，１−ビス（３−メチル−４−ヒドロキシフェニル）メタン、４，４’−ビフェノール、２，２−ビス（４−ヒドロキシフェニル）ブタン、１，１−ビス（４−ヒドロキシフェニル）−２−メチルプロパン、１，１−ビス（４−ヒドロキシフェニル）−１−フェニルメタン、２，２−ビス（４−ヒドロキシフェニル）オクタン、１，１−ビス（３−メチル−４−ヒドロキシフェニル）シクロヘキサン、２，２−ビス（３−アリル−４−ヒドロキシフェニル）プロパン、２，２−ビス（３−イソプロピル−４−ヒドロキシフェニル）プロパン、２，２−ビス（３−ｔｅｒｔ−ブチル−４−ヒドロキシフェニル）プロパン、２，２−ビス（３−ｓｅｃ−ブチル−４−ヒドロキシフェニル）プロパン、ビスフェノールフルオレン、１，１−ビス（２−メチル−４−ヒドロキシ−５−ｔｅｒｔ−ブチルフェニル）−２−メチルプロパン、４，４’−［１，４−フェニレン−ビス（２−プロピリデン）−ビス（３−メチル−４−ヒドロキシフェニル）］、１，１−ビス（３−フェニル−４−ヒドロキシフェニル）シクロヘキサン、４，４’−ジヒドロキシフェニルエーテル、ビス（２−ヒドロキシフェニル）メタン、２，４’−メチレンビスフェノール、ビス（３−メチル−４−ヒドロキシフェニル）メタン、ビス（４−ヒドロキシフェニル）プロパン、１，１−ビス（２−ヒドロキシ−５−メチルフェニル）エタン、１，１−ビス（４−ヒドロキシフェニル）−３−メチルブタン、ビス（２−ヒドロキシ−３，５−ジメチルフェニル）メタン、１，１−ビス（４−ヒドロキシフェニル）シクロペンタン、１，１−ビス（３−メチル−４−ヒドロキシフェニル）シクロペンタン、３，３−ビス（４−ヒドロキシフェニル）ペンタン、３，３−ビス（３−メチル−４−ヒドロキシフェニル）ペンタン、３，３−ビス（３，５−ジメチル−４−ヒドロキシフェニル）ペンタン、２，２−ビス（２−ヒドロキシ−３，５−ジメチルフェニル）プロパン、２，２−ビス（４−ヒドロキシフェニル）ノナン、１，１−ビス（３−メチル−４−ヒドロキシフェニル）−１−フェニルエタン、１，１−ビス（３，５−ジメチル−４−ヒドロキシフェニル）シクロヘキサン、２，２−ビス（４−ヒドロキシフェニル）デカン、１，１−ビス（４−ヒドロキシフェニル）デカン、ビス（２−ヒドロキシ−３−ｔｅｒｔ−ブチル−５−メチルフェニル）メタン、ビス（４−ヒドロキシフェニル）ジフェニルメタン、テルペンジフェノール、１，１−ビス（３−ｔｅｒｔ−ブチル−４−ヒドロキシフェニル）シクロヘキサン、１，１−ビス（２−メチル−４−ヒドロキシ−５−ｔｅｒｔ−ブチルフェニル）−２−メチルプロパン、２，２−ビス（３−シクロヘキシル−４−ヒドロキシフェニル）プロパン、１，１−ビス（３，５−ジｔｅｒｔ−ブチル−４−ヒドロキシフェニル）メタン、１，１−ビス（３，５−ジｓｅｃ−ブチル−４−ヒドロキシフェニル）メタン、１，１−ビス（３−シクロヘキシル−４−ヒドロキシフェニル）シクロヘキサン、１，１−ビス（２−ヒドロキシ−３，５−ジｔｅｒｔ−ブチルフェニル）エタン、ビス（３−ノニル−４−ヒドロキシフェニル）メタン、２，２−ビス（３，５−ジｔｅｒｔ−ブチル−４−ヒドロキシフェニル）プロパン、ビス（２−ヒドロキシ−３，５−ジｔｅｒｔ−ブチル−６−メチルフェニル）メタン、１，１−ビス（３−フェニル−４−ヒドロキシフェニル）−１−フェニルエタン、ビス（３−フルオロ−４−ヒドロキシフェニル）メタン、ビス（２−ヒドロキシ−５−フルオロフェニル）メタン、２，２−ビス（４−ヒドロキシフェニル）−１，１，１，３，３，３−ヘキサフルオロプロパン、２，２−ビス（３−フルオロ−４−ヒドロキシフェニル）プロパン、ビス（３−フルオロ−４−ヒドロキシフェニル）−フェニルメタン、ビス（３ーフルオロ−４−ヒドロキシフェニル）−（ｐ−フルオロフェニル）メタン、ビス（４−ヒドロキシフェニル）−（ｐ−フルオロフェニル）メタン、２，２−ビス（３−クロロ−４−ヒドロキシ−５−メチルフェニル）プロパン、２，２−ビス（３，５−ジクロロ−４−ヒドロキシフェニル）プロパン、２，２−ビス（３−クロロ−４−ヒドロキシフェニル）プロパン、１，１−ビス（３，５−ジブロモ−４−ヒドロキシフェニル）メタン、２，２−ビス（３，５−ジブロモ−４−ヒドロキシフェニル）プロパン、２，２−ビス（３−ニトロ−４−ヒドロキシフェニル）プロパン、３，３’−ジメチル−４，４’−ビフェノール、３，３’，５，５’−テトラメチル−４，４’−ビフェノール、３，３’，５，５’−テトラｔｅｒｔ−ブチル−４，４’−ビフェノール、ビス（４−ヒドロキシフェニル）ケトン、３，３’−ジフルオロ−４，４’−ビフェノール、３，３’，５，５’−テトラフルオロ−４，４’−ビフェノール、ビス（４−ヒドロキシフェニル）ジメチルシラン、ビス（３−メチル−４−ヒドロキシフェニル）エーテル、ビス（３，５−ジメチル−４−ヒドロキシフェニル）エーテル、ビス（２，３，５−トリメチル−４−ヒドロキシフェニル）−フェニルメタン、２，２−ビス（４−ヒドロキシフェニル）ドデカン、２，２−ビス（３−メチル−４−ヒドロキシフェニル）ドデカン、２，２−ビス（３，５−ジメチル−４−ヒドロキシフェニル）ドデカン、１，１−ビス（３−ｔｅｒｔ−ブチル−４−ヒドロキシフェニル）−１−フェニルエタン、１，１−ビス（３，５−ジｔｅｒｔ−ブチル−４−ヒドロキシフェニル）−１−フェニルエタン、１，１−ビス（２−メチル−４−ヒドロキシ−５−シクロヘキシルフェニル）−２−メチルプロパン、１，１−ビス（２−ヒドロキシ−３，５−ジｔｅｒｔ−ブチルフェニル）エタン、イサチンビスフェノール、イサチンビスクレゾール、２，２’，３，３’，５，５’−ヘキサメチル−４，４’−ビフェノール、ビス（２ーヒドロキシフェニル）メタン、２，４’−メチレンビスフェノール、１，２−ビス（４−ヒドロキシフェニル）エタン、２−（４−ヒドロキシフェニル）−２−（２−ヒドロキシフェニル）プロパン、ビス（２−ヒドロキシ−３−アリルフェニル）メタン、１，１−ビス（２−ヒドロキシ−３，５−ジメチルフェニル）−２−メチルプロパン、１，１−ビス（２ーヒドロキシ−５−ｔｅｒｔ−ブチルフェニル）エタン、ビス（２−ヒドロキシ−５−フェニルフェニル）メタン、１，１−ビス（２−メチル−４−ヒドロキシ−５−ｔｅｒｔ−ブチルフェニル）ブタン、ビス（２−メチル−４−ヒドロキシ−５−シクロヘキシルフェニル）メタン、２，２−ビス（４−ヒドロキシフェニル）ペンタデカン、２，２−ビス（３−メチル−４−ヒドロキシフェニル）ペンタデカン、２，２−ビス（３，５−ジメチル−４−ヒドロキシフェニル）ペンタデカン、１，２−ビス（３，５−ジｔｅｒｔ−ブチル−４−ヒドロキシフェニル）エタン、ビス（２−ヒドロキシ−３，５−ジｔｅｒｔ−ブチルフェニル）メタン、２，２−ビス（３−スチリル−４−ヒドロキシフェニル）プロパン、１，１−ビス（４−ヒドロキシフェニル）−１−（ｐ−ニトロフェニル）エタン、ビス（３，５−ジフルオロ−４−ヒドロキシフェニル）メタン、ビス（３，５−ジフルオロ−４−ヒドロキシフェニル）フェニルメタン、ビス（３，５−ジフルオロ−４−ヒドロキシフェニル）ジフェニルメタン、ビス（３−フルオロ−４−ヒドロキシフェニル）ジフェニルメタン、２，２−ビス（３−クロロ−４−ヒドロキシフェニル）プロパン、３，３’，５，５’−テトラｔｅｒｔ−ブチル−２，２’−ビフェノール、２，２’−ジアリル−４，４’−ビフェノール、１，１−ビス（４−ヒドロキシフェニル）−３，３，５−トリメチル−シクロヘキサン、１，１−ビス（４−ヒドロキシフェニル）−３，３，５，５−テトラメチル−シクロヘキサン、１，１−ビス（４−ヒドロキシフェニル）−３，３，４−トリメチル−シクロヘキサン、１，１−ビス（４−ヒドロキシフェニル）−３，３−ジメチル−５−エチル−シクロヘキサン、１，１−ビス（４−ヒドロキシフェニル）−３，３，５−トリメチル−シクロペンタン、１，１−ビス（３，５−ジメチル−４−ヒドロキシフェニル）−３，３，５−トリメチル−シクロヘキサン、１，１−ビス（３，５−ジフェニル−４−ヒドロキシフェニル）−３，３，５−トリメチル−シクロヘキサン、１，１−ビス（３−メチル−４−ヒドロキシフェニル）−３，３，５−トリメチル−シクロヘキサン、１，１−ビス（３−フェニル−４−ヒドロキシフェニル）−３，３，５−トリメチル−シクロヘキサン、１，１−ビス（３，５−ジクロロ−４−ヒドロキシフェニル）−３，３，５−トリメチル−シクロヘキサン、９，９−ビス（４−ヒドロキシフェニル）フルオレン、９、９−ビス（３−メチル−４−ヒドロキシフェニル）フルオレン、１，１−ビス（３，５−ジブロモ−４−ヒドロキシフェニル）−３，３，５−トリメチル−シクロヘキサン、ビス（４−ヒドロキシフェニル）スルホン、ビス（２−ヒドロキシフェニル）スルホン、ビス（３，５−ジメチル−４−ヒドロキシフェニル）スルホン、ビス（３，５−ジエチル−４−ヒドロキシフェニル）スルホン、ビス（３−メチル−４−ヒドロキシフェニル）スルホン、ビス（３−エチル−４−ヒドロキシフェニル）スルホン、ビス（４−ヒドロキシフェニル）スルフィド、ビス（３，５−ジメチル−４−ヒドロキシフェニル）スルフィド、ビス（３，５−ジエチル−４−ヒドロキシフェニル）スルフィド、ビス（３−メチル−４−ヒドロキシフェニル）スルフィド、ビス（３−エチル−４−ヒドロキシフェニル）スルフィド、２，４−ジヒドロキシジフェニルスルホンなどが挙げられる。これらは、単独で用いても良いし、共重合して用いても良い。
【００２２】
上記の二価フェノール化合物の中でも、工業的に入手しやすく、耐熱性や溶剤溶解性に優れている点から、２，２−ビス（４−ヒドロキシフェニル）プロパン〔ビスフェノールＡ〕、２，２−ビス（３−メチル−４−ヒドロキシフェニル）プロパン〔ビスフェノールＣ〕、２，２−ビス（３，５−ジメチル−４−ヒドロキシフェニル）プロパン〔ＴＭＢＰＡ〕、１，１−ビス（４−ヒドロキシフェニル）−１−フェニルエタン〔ビスフェノールＡＰ〕、１，１−ビス（４−ヒドロキシフェニル）シクロヘキサン〔ビスフェノールＺ〕および２，２−ビス（４−ヒドロキシフェニル）−１，１，１，３，３，３−ヘキサフルオロプロパン〔ビスフェノールＡＦ〕が好ましく、さらには溶液のハンドリング性の観点からは、２，２−ビス（３−メチル−４−ヒドロキシフェニル）プロパン〔ビスフェノールＣ〕、２，２−ビス（３，５−ジメチル−４−ヒドロキシフェニル）プロパン〔ＴＭＢＰＡ〕が特に好ましく、透明性の観点からは、２，２−ビス（４−ヒドロキシフェニル）−１，１，１，３，３，３−ヘキサフルオロプロパン〔ビスフェノールＡＦ〕が特に好ましい。
【００２３】
本発明のオルガノシロキサン共重合ポリエステル樹脂を構成するポリオルガノシロキサンとして好ましいものは、下記式（２）で示されるオルガノシロキサンが挙げられる。
【００２４】
式（２）で示されるポリオルガノシロキサンにおいて、Ｒ１およびＲ２は、同一でも異なっていても良く、炭素原子数が１〜１２個の脂肪族基または芳香族基であり、Ｒ３、Ｒ４、Ｒ５、Ｒ６、Ｒ７およびＲ８は、同一でも異なっていても良い脂肪族基または芳香族基である。Ｒ９およびＲ１０は、炭素原子数が１〜４個の脂肪族基またはアルコキシ基であり、ｓおよびｔはそれぞれ独立した０〜４の整数である。ｍおよびｎはそれぞれ独立した整数であり、ｍ＋ｎは１０以上の整数である。
【００２５】
【化６】
0005571297.tif 000007
【００２６】
ここでＲ１、Ｒ２として示される２価の脂肪族基としては、直鎖状でも分岐状でも構わないアルキレン基等を挙げることができ、２価の芳香族基としては、ｐ−フェニレン基、ｍ−フェニレン基、ジフェニレン基、ナフチレン基等を挙げることができる。また、Ｒ３、Ｒ４、Ｒ５、Ｒ６、Ｒ７およびＲ８は、メチル基、エチル基またはフェニル基等から選択することができる。
【００２７】
上記式（２）に示すオルガノシロキサンとしては、得られるオルガノシロキサン共重合ポリエステル樹脂の溶剤に対する溶解性を良好にさせるため、下記式（６）の構造のものを用いることが必要である。
【００２８】
【化７】
0005571297.tif 000008
【００２９】
ここでＲ３、Ｒ４として示される２価の脂肪族基としては、直鎖状でも分岐状でも構わないアルキレン基等を挙げることができ、２価の芳香族基としては、ｐ−フェニレン基、ｍ−フェニレン基、ジフェニレン基、ナフチレン基等を挙げることができる。また、Ｒ５、Ｒ６、Ｒ７、Ｒ８、Ｒ９およびＲ１０は、メチル基、エチル基またはフェニル基等から選択することができる。
【００３０】
工業的に入手しやすく重合が可能である観点から、オルガノシロキサン中のＲ３、Ｒ４としては下記の構造（４）のいずれかが特に望ましい。
【００３１】
【化８】
0005571297.tif 000009
【００３２】
オルガノシロキサン構造のシロキサン単位のブロック長を示す上記式（２）におけるｍ＋ｎは整数であり、好ましくは１０以上２５０以下、さらに好ましくは３０以上２００以下、特に好ましくは６０以上１８０以下である。ｍ＋ｎが１０未満のときは耐熱性が低下し、２５０を超えるときは、オルガノシロキサンの粘度増加や溶解性低下のため重合時の原料シロキサン化合物のハンドリング性が低下したり、得られるオルガノシロキサン共重合ポリエステル樹脂の透明性が低下したりすることがある。
【００３３】
式（２）で示される繰返し数ｍで示されるユニットと繰り返す数ｎで示されるユニットは、同一であっても異なっていても構わない。また、それぞれのユニットはブロック的に繰り返されていても、ランダム的に繰り返されていても構わない。
【００３４】
式（２）において、R1またはR2と水酸基は、芳香環を介して隣接しており、そのため得られた高分子鎖は屈曲したものになり、溶融粘度や溶媒に溶かしたときの溶液粘度が低くなり、ハンドリングしやすい。
【００３５】
オルガノシロキサンセグメントとポリエステルセグメントとが結合する部分は、−Ｓｉ−Ｏ−Ｃ−結合を介してはならず、−Ｓｉ−C−結合を介する必要がある。これは、−Ｓｉ−Ｏ−Ｃ−結合は非常に加水分解を受けやすいためであり、得られるオルガノシロキサン共重合ポリエステルが加水分解しやすくなるため、好ましくない。
【００３６】
オルガノシロキサン共重合ポリエステル樹脂中における式（２）で示されるオルガノシロキサン残基の含有するモル比は、０．００１モル％以上、１０モル％未満であり、好ましくは、０．０１モル％以上、５モル％未満であり、特に好ましくは０．１モル％以上１モル％未満である。０．０００１モル％未満の場合は、撥水性などシロキサン導入による効果が不十分となることがあり、１０モル％以上のときは耐熱性が不足することがある。
【００３７】
なお、オルガノシロキサン共重合ポリエステル樹脂中における、上記式（２）で示されるオルガノシロキサン残基の含有量は、好ましくは４質量％以上５０質量％以下であり、さらに好ましくは４質量％以上３５質量％以下であり、特に好ましくは４質量％以上２５質量％以下である。０．０１質量％未満の場合は、撥水性などシロキサン導入による効果が不十分となることがあり、５０質量％を超えるときは耐熱性が不足する場合がある。
【００３８】
本発明のオルガノシロキサン共重合ポリエステル樹脂を構成する芳香族ジカルボン酸は、テレフタル酸とイソフタル酸の混合物であり、テレフタル酸とイソフタル酸の混合のモル比率は９０／１０〜１０／９０の範囲である。この範囲を外れた場合、オルガノシロキサン共重合ポリエステルを溶媒に溶解させたとき、溶液安定性が悪化するために好ましくない。
【００３９】
本発明のオルガノシロキサン共重合ポリエステル樹脂の酸価は、１００当量／ｔ以下とすることが好ましく、より好ましくは５０当量／ｔ以下であり、最適には３０当量／ｔ以下である。酸価が１００当量／ｔを超えると、加水分解しやくなったり、樹脂の絶縁破壊電圧、耐アーク性や誘電率等の電気的特性が悪化したりする傾向があり、さらに、樹脂を溶媒に溶解して塗工液としたときの保存安定性が低下する傾向がある。塗工液の保存安定性が低下すると、時間の経過とともに、白濁したり沈澱、不溶物が生じたり、増粘してゲル化したりして、その結果として均一な被膜が形成できなくなり、被膜の機械特性や電気的特性が低下する場合がある。
【００４０】
本発明のオルガノシロキサン共重合ポリエステル樹脂の分子量は、固有粘度（１，１，２，２−テトラクロロエタン中、２５℃で測定）を指標として表すことができ、０．１０〜２．５ｄｌ／ｇが好ましく、より好ましくは０．１５〜２．０ｄｌ／ｇである。固有粘度が０．１０ｄｌ／ｇ未満では、樹脂の強度が不足する場合がある。一方、固有粘度が２．５ｄｌ／ｇより高いと、高粘度のため取扱いが困難になる傾向がある。樹脂の分子量は、製造に際して、後述する末端封止剤の添加量によって制御することができる。
【００４１】
本発明のオルガノシロキサン共重合ポリエステル樹脂を製造する方法としては、界面重合法や溶液重合法などの有機溶媒中で反応させて得る方法、あるいは溶融重縮合などの溶融状態で反応させる方法が挙げられるが、重合性や、得られた樹脂の外観の点から、有機溶媒中での反応、特には低温で反応をおこなうことができる界面重合法によって製造することが最も好ましい。
【００４２】
界面重合法とは、水と相溶しない有機溶剤に溶解させた二価カルボン酸ハライドと、アルカリ水溶液に溶解させた二価フェノールとを混合することによってポリエステルを得る重合方法である。界面重合法に関する文献として、Ｗ．Ｍ．ＥＡＲＥＣＫＳＯＮ Ｊ．Ｐｏｌｙ．Ｓｃｉ．ＸＬ３９９ １９５９年や、特公昭４０−１９５９号公報などが挙げられる。界面重合法は溶液重合法と比較すると、反応が速いため、酸ハライドの加水分解を抑えることができ、結果として高分子量の樹脂を得ることができる。
【００４３】
界面重合法についてさらに詳細に例示する。まず、水相として、二価フェノールのアルカリ水溶液を調製し、続いて、重合触媒を添加する。次に、有機相として、水と相溶せず樹脂を溶解する有機溶媒に末端フェノールであるオルガノシロキサンを溶解させ、この溶液を先のアルカリ溶液に混合する。一方で、この混合液とは別に、有機溶媒に芳香族ジカルボン酸のハライドを溶解させ、この溶液を先のアルカリ・有機溶媒混合溶液にさらに添加することにより、徐々に重合度を上げ、有機溶媒中にオルガノシロキサン共重合ポリエステル樹脂を合成することが出来る。
【００４４】
重合条件としては、好ましくは５０℃以下の温度で１時間〜８時間撹拌しながら重合反応をおこなうことによって所望のオルガノシロキサン共重合ポリエステル溶液を得ることができる。
【００４５】
界面重合において二価フェノール水溶液を調製する際に用いられるアルカリとしては、水酸化ナトリウムや水酸化カリウムなどが挙げられる。
【００４６】
本発明のオルガノシロキサン共重合ポリエステル樹脂の末端は、一価フェノール、一価酸クロライド、一価アルコール、一価カルボン酸などで封止されていてもよい。そのような末端封止剤として用いられる一価フェノールとしては、フェノール、ｏ−クレゾール、ｍ−クレゾール、ｐ−クレゾール、ｐ−ｔｅｒｔ−ブチルフェノール、ｏ−フェニルフェノール、ｍ−フェニルフェノール、ｐ−フェニルフェノール、ｏ−メトキシフェノール、ｍ−メトキシフェノール、ｐ−メトキシフェノール、２，３，６−トリメチルフェノール、２，３−キシレノール、２，４−キシレノール、２，５−キシレノール、２，６−キシレノール、３，４−キシレノール、３，５−キシレノール、２−フェニルー２−（４−ヒドロキシフェニル）プロパン（「ｐ−（α−クミル）フェノール）」と記すことがある。）２−フェニルー２−（２−ヒドロキシフェニル）プロパン、２−フェニルー２−（３−ヒドロキシフェニル）プロパンなどが挙げられ、一価酸クロライドとしては、ベンゾイルクロライド、安息香酸クロライド、メタンスルホニルクロライド、フェニルクロロホルメートなどが挙げられ、一価アルコールとしては、メタノール、エタノール、ｎ−プロパノール、イソプロパノール、ｎ−ブタノール、２−ブタノール、ペンタノール、ヘキサノール、ドデシルアルコール、ステアリルアルコール、ベンジルアルコール、フェネチルアルコールなどが挙げられ、一価カルボン酸としては、酢酸、プロピオン酸、オクタン酸、シクロヘキサンカルボン酸、安息香酸、トルイル酸、フェニル酢酸、ｐ−ｔｅｒｔ−ブチル安息香酸、ｐ−メトキシフェニル酢酸などが挙げられる。
【００４７】
界面重合の重合触媒としては、トリブチルベンジルアンモニウムハライド、テトラブチルアンモニウムハライド、トリメチルベンジルアンモニウムハライド、トリエチルベンジルアンモニウムハライドなどの第四級アンモニウム塩や、トリブチルベンジルホスホニウムハライド、テトラブチルホスホニウムハライド、トリメチルベンジルホスホニウムハライド、トリエチルベンジルホスホニウムハライドなどの第四級ホスホニウム塩が挙げられるが、中でも、重合を促進しやすく、樹脂中に含有する芳香族ジカルボン酸量を３００ｐｐｍ以下にしやすい点で、トリブチルベンジルアンモニウムハライド、テトラブチルアンモニウムハライド、トリブチルベンジルホスホニウムハライド、テトラブチルホスホニウムハライドが好ましい。
【００４８】
界面重合における有機相の溶媒としては、ジクロロメタン、１，２−ジクロロエタン、クロロホルム、四塩化炭素、クロロベンゼン、１，１，２，２−テトラクロロエタン、１，１，１−トリクロロエタン、ｏ−、ｍ−，ｐ−ジクロロベンゼンなどの塩素系溶媒、トルエン、ベンゼン、キシレンなどの芳香族系炭化水素、テトラヒドロフランなどを用いることができる。
【００４９】
重合後に得られた樹脂溶液に酢酸を添加し、重合を終了したあと、樹脂溶液を水で繰返し洗浄し、樹脂溶液に含まれるナトリウムやカリウム、および重合触媒などのイオン性成分を除去する。洗浄に使用する水は、酸性であっても、塩基性であっても構わないが、洗浄廃液水が、中性になるまで繰返し洗浄することが望ましい。
【００５０】
ここで得られたオルガノシロキサン共重合ポリエステル溶液を、貧溶媒に添加することによりポリマーを析出させる（再沈殿）。ここで用いられる貧溶媒としては、特に限定はされないがメタノール、エタノール、イソプロピルアルコールなどのアルコール類やヘキサンなどの炭化水素などが好適に用いられる。析出で得られたポリマー固形分はろ過などで単離し、その後に乾燥させることにより固形分を得ることができる。
【００５１】
本願発明のオルガノシロキサン共重合樹脂は、耐熱性を維持しつつ、透明性や柔軟性があり、紫外線による色変化が抑制され、撥水性に優れ、摩擦係数が小さく、電気的特性（絶縁性、誘電特性等）に優れるため、コンデンサ等の電子部品用フィルム、液晶表示装置、プラズマディスプレイ、有機ＥＬ用の位相差フィルム、偏光フィルム、反射防止フィルム、視野角拡大フィルム、高輝度フィルム、拡散フィルム、導光フィルム等の光学フィルム、およびそのコート層や積層体、ＩＴＯ膜等を付与したタッチパネル、微細加工用のベースフィルム、スピーカーなどの音響機器用振動板などに用いることができる。
【００５２】
また、溶解性に優れ、溶液粘度が低くハンドリング性に優れるため、溶媒に溶かし塗膜として形成させることができ、電子回路基板、液晶ドライバ、ワイヤーハーネス等の絶縁保護被膜として用いることができる。
【実施例】
【００５３】
次に、本発明を実施例、比較例によって具体的に説明する。
【００５４】
なお、本願発明のオルガノシロキサン共重合ポリエステル樹脂は、得られた樹脂単独で用いても良いし、または、２種類以上を混合して用いても良い。
また、用いたオルガノシロキサンの式（７）〜式（１０）に相当する分子量、ｍ＋ｎの関係を表１に示す。
【００５５】
【表１】
0005571297.tif 000010
【００５６】
上記で得られたオルガノシロキサン共重合ポリエステル樹脂に対して、各種評価を以下の通りでおこなった。
【００５７】
１．樹脂特性
（固有粘度）
溶媒として１，１，２，２−テトラクロロエタンを用い、濃度１ｇ／ｄｌ、温度２５℃の条件で測定した。
（Ｔｇ）
樹脂１５ｍｇをサンプルとし、ＤＳＣ（示差走査熱量測定）装置（パーキンエルマー社製ＤＳＣ７）を用いて昇温速度１０℃／分の条件で測定を行い、得られた昇温曲線中のガラス転移に由来する２つの折曲点の温度の中間値を求め、これをガラス転移温度とした。耐熱性の指標として、ガラス転移温度が１５０℃以上を合格とした。
（酸価）
試験管に樹脂０．１５ｇを精秤し、ベンジルアルコール５ｍｌに加熱溶解した。クロロホルム１０ｍｌと前記の樹脂のベンジルアルコール溶液とを混合した後、フェノールレッドを指示薬として加え、撹拌しながら０．１Ｎ−ＫＯＨベンジルアルコール溶液で中和滴定を行なって酸価を求めた。
（溶解性）
樹脂１０質量部に対してシクロヘキサノン９０質量部を加え、２５℃において２４時間攪拌後の溶解状態を観察した。溶解していたものを○、溶解しなかったものを×とした。ここでは、環境負荷の低い塗工液の汎用溶媒であるシクロヘキサノンを用いた。
（溶液粘度）
Ｎ−メチルピロリドンを溶媒とし、樹脂固形分１５％のポリマー溶液を作製し、２５℃での溶液粘度を測定した。ここでは、測定時のポリマー溶液の濃度変化を抑制するため、揮発性の低いＮ−メチルピロリドンを用いた。
【００５８】
２．フィルム特性
上記で得られたオルガノシロキサン共重合ポリエステル樹脂に対して、樹脂１５質量部に塩化メチレン８５質量部を加えて作製した溶液を用い、ＰＥＴフィルム上に溶液流延塗布を行い５０μｍの塗膜を作製した。得られた塗膜について、減圧にて１２０℃２４時間乾燥して、樹脂フィルムを作製した。そして、以下の評価を行なった。ここでは、樹脂の溶解性に優れ、塗膜形成後に溶媒除去を行いやすい塩化メチレンを用いた。
（耐熱性）
５０μｍの樹脂フィルムより、巾６ｍｍ、長さ３５ｍｍの切片を切り出し、レオメトリック社製固体粘弾性装置ＲＳＡ−IIを用いて、−８０℃から３００℃までを１０℃／ｍｉｎで測定（１００Ｈｚ）し、ｔａｎδのピーク温度を求めた。ｔａｎδのピーク温度が高いほど、耐熱性が高いことを示し、１５０℃以上を合格とした。
（全光線透過率）
JIS-K7361に準拠し、日本電色工業製ヘーズメーターを用いて５０μｍの樹脂フィルム
の全光線透過率を測定した。全光線透過率の数値が大きいほど、透明性が高いことを示す。
（接触角）
JIS R 3257に準拠し、協和界面科学社製接触角計ＣＡ−ＤＴ・Ａ型を用いて、２０℃×５０％ＲＨの環境下で、５０μｍの樹脂フィルムに対し、純水を滴下することで接触角の測定を行った。接触角が大きいほど、撥水性が高いことを示す。
（ブリードアウト評価）
５０μｍの樹脂フィルムを、１００℃×２４ｈｒの環境下に放置し、フィルム表面に粘性のあるオイルの存在が確認できたものをブリードアウト評価×とし、確認できなかったものをブリードアウト評価○とした。
【００５９】
製造例１
攪拌装置を備えた反応容器中に、二価フェノール成分として２，２−ビス（４−ヒドロキシフェニル）プロパン２９．８４質量部（９９．４２モル部）、末端封止剤としてｐ−ｔｅｒｔ−ブチルフェノール（ＰＴＢＰ）０．４３質量部（２．２モル部）、アルカリとして水酸化ナトリウム１５．９４質量部、重合触媒としてベンジル−トリ−ｎ−ブチルアンモニウムクロライド（ＢＴＢＡＣ）０．５６質量部、ハイドロサルファイトナトリウム（ＳＨＳ）０．１６質量部を仕込み、水１０００質量部に溶解した（水相）。また、これとは別に、塩化メチレン２００質量部に、下記式（７）で示すオルガノシロキサン２．５２質量部（０．５８モル部）を溶解した（有機相１）。この有機相１を、先に調製した水相中に強攪拌下で添加し、そのまま１５℃で３０分間攪拌した。
【００６０】
【化９】
0005571297.tif 000011
【００６１】
さらに、この有機相１とは別に、塩化メチレン４００質量部に、テレフタル酸クロライドとイソテレフタルクロライドの当量混合物であるフタル酸クロライド（モル比５０：５０）２６．９８質量部（１０１．１モル部）を溶解した（有機相２）。この有機相２を、すでに攪拌している水相と有機相１の混合溶液中に強攪拌下で添加し、１５℃で２時間重合反応を行った。この後攪拌を停止し、水相と有機相をデカンテーションして分離した。水相を除去した後、新たに塩化メチレン２００質量部、純水１０００重量部と酢酸を添加して反応を停止し、１５℃で３０分間攪拌した。この有機相を純水で５回洗浄した後に、有機相をヘキサン中に添加してポリマーを沈殿させ、分離・乾燥後、オルガノシロキサン共重合ポリアリレート樹脂（Ｐ−１）を得た。得られたオルガノシロキサン共重合ポリアリレート（Ｐ−１）を１Ｈ−ＮＭＲにて、組成分析をおこなったところ、得られた重合比率は仕込み比率と同じであることが確認された。その結果を表２に示す。
【００６２】
【表２】
0005571297.tif 000012
【００６３】
製造例２
用いるオルガノシロキサンを下記式（８）で示す構造のものとし、仕込み量を表２のようにした以外は製造例１と同様におこない、オルガノシロキサン共重合ポリアリレート（Ｐ−２）を得た。その結果を表２に示す。
【００６４】
【化１０】
0005571297.tif 000013
【００６５】
製造例３
用いるビスフェノールを２，２−ビス（４−ヒドロキシフェニル）プロパンと２，２−ビス（３−メチル−４−ヒドロキシフェニル）プロパンを等モル量、オルガノシロキサンを上記式（８）で示す構造のものとし、仕込み量を表２の通りとした以外は製造例１と同様におこない、オルガノシロキサン共重合ポリアリレート（Ｐ−３）を得た。その結果を表２に示す。
【００６６】
製造例４
用いるビスフェノールを２，２−ビス（３−メチル−４−ヒドロキシフェニル）プロパン、オルガノシロキサンを上記式（７）で示す構造のものとし、仕込み量を表２の通りとした以外は製造例１と同様におこない、オルガノシロキサン共重合ポリアリレート（Ｐ−４）を得た。その結果を表２に示す。
【００６７】
製造例５
用いるビスフェノールを２，２−ビス（３−メチル−４−ヒドロキシフェニル）プロパン、オルガノシロキサンを下記式（９）で示す構造のものとし、仕込み量を表２の通りとした以外は製造例１と同様におこない、オルガノシロキサン共重合ポリアリレート（Ｐ−５）を得た。その結果を表２に示す。
【００６８】
【化１１】
0005571297.tif 000014
【００６９】
製造例６
攪拌装置を備えた反応容器中に、二価フェノール成分として２，２−ビス（４−ヒドロキシフェニル）プロパン３１．５０質量部（１００モル部）、末端封止剤としてｐ−ｔｅｒｔ−ブチルフェノール（ＰＴＢＰ）０．４６質量部（２．２モル部）、アルカリとして水酸化ナトリウム１６．７４質量部、重合触媒としてベンジル−トリ−ｎ−ブチルアンモニウムクロライド（ＢＴＢＡＣ）０．５９質量部、ハイドロサルファイトナトリウム（ＳＨＳ）０．１６質量部を仕込み、水１０００質量部に溶解した（水相）。
【００７０】
この有機相とは別に、塩化メチレン６００質量部に、テレフタル酸クロライドとイソテレフタルクロライドの当量混合物であるフタル酸クロライド（モル当量比５０：５０）２８．３２質量部（１０１．１モル部）を溶解した（有機相）。この有機相を、すでに攪拌している水相中に強攪拌下で添加し、１５℃で２時間重合反応を行った。この後攪拌を停止し、水相と有機相をデカンテーションして分離した。後は、製造例１と同様におこない、ポリアリレート（Ｐ−６）を得た。その結果を表２に示す。
【００７１】
製造例７
用いるビスフェノールを２，２−ビス（３−メチル−４−ヒドロキシフェニル）プロパン、オルガノシロキサンを下記式（１０）で示す構造のものとし、仕込み量を表２の通りとした以外は製造例１と同様におこない、オルガノシロキサン共重合ポリアリレート（Ｐ−７）を得た。その結果を表２に示す。
【００７２】
【化１２】
0005571297.tif 000015
【００７３】
実施例１
製造例１で得られたオルガノシロキサン共重合ポリアリレート（Ｐ−１）１５質量部に対し、塩化メチレン８５質量部を加えて作製した溶液を用い、ＰＥＴフィルム上に溶液流延塗布を行い５０μｍの塗膜を作製した。得られた塗膜について、減圧にて１２０℃２４時間乾燥して、樹脂フィルムを作製した。そのフィルムにつき、耐熱性、全光線透過率、接触角およびブリードアウト評価をおこなった。その結果を表３に示す。
【００７４】
【表３】
0005571297.tif 000016
【００７５】
実施例２〜実施例８
オルガノシロキサン共重合ポリアリレートとして表３に記載のものを用いた
以外は、実施例１と同様におこなった。その結果を表３に示す。
【００７６】
比較例１〜比較例２
オルガノシロキサン共重合ポリアリレートとして表３に記載のものを用いた以外は、実施例１と同様におこなった。その結果を表３に示す。
【００７７】
参考例１
製造例４で得られたオルガノシロキサン共重合ポリアリレート（Ｐ−４）を１００質量部、信越化学製シロキサンオイルＫＦ９８を１０質量部、塩化メチレン９００質量部を加えて作製した溶液を用い、ＰＥＴフィルム上に溶液流延塗布を行い、５０μｍの塗膜を作製した。得られた塗膜を剥離した後、減圧にて１２０℃２４時間乾燥して、樹脂フィルムを作製した。後は、実施例１と同様に各種評価をおこなった。その結果を表３に示す。
【００７８】
実施例１〜８では、オルガノシロキサン成分が共重合されることにより接触角が大きくなり、溶媒に対する溶解性は優れたものであった。ガラス転移温度は高く、乾燥時にブリードアウトは見られず、透明性は高いものであった。
【００７９】
比較例１は、オルガノシロキサン成分を共重合しなかったため、接触角が低く、溶媒に対する溶解性も乏しいものであった。比較例２は、共重合するオルガノシロキサンが、本願発明の範囲よりも短いブロック長のシロキサン単位であったため、撥水性は不満足であり、また耐熱性も不十分なものであった。参考例１は、オルガノシロキサンの共重合は行わず、替わりにシリコーンオイルの添加を行ったため、ブリードアウトが見られ、周辺部分へのオイル付着が起こり、樹脂としての適性は不適であった。